【事件の表示】
　特許第３４０３９６５号「紙製液体容器」の請求項１に係る特許に対する特許異議の申立てについて、次のとおり決定する。
【結　論】
　訂正を認める。
　特許第３４０３９６５号の請求項１に係る特許を取り消す。
【理　由】
＜1＞手続の経緯
　特許第３４０３９６５号の請求項１に係る発明についての出願は平成１１年２月１９日に特許出願されたもので、平成１５年２月２８日にその発明について特許の設定登録がなされた後、その特許について特許異議申立人凸版印刷株式会社より特許異議の申立てがなされ、取消理由が通知され、その指定期間内である平成１６年３月２９に訂正請求がなされたものである。
　
＜2＞訂正の適否
＜2-1＞訂正の内容
＜訂正事項ａ＞
　特許請求の範囲の請求項１の「・・・光遮断性を有する」と「着色樹脂層を・・・」との間に「顔料を含有した」を挿入する。
＜訂正事項ｂ〜ｇ、ｊ＞
　段落【0009】【0010】【0013】【0014】【0023】【0031】【0047】において上記訂正事項ａと同様に訂正する。
＜訂正事項ｈ、ｉ＞
　段落【0039】【0045】において、「着色樹脂層を・・・」の前に「光遮断性を有する顔料を含有した」を挿入する。
　
＜2-2＞訂正の目的の適否、新規事項の有無及び拡張・変更の存否
（1）訂正事項ａは、請求項１に記載された「着色樹脂層」を「顔料を含有した着色樹脂層」と限定するものであり、この訂正は、特許請求の範囲の減縮を目的とするものである。
　そして、特許明細書の段落【0014】の「光遮断性を有する着色樹脂層としては・・・ポリエチレン樹脂にカーボンブラック等の顔料を練り込んだものが代表的・・・」という記載からみて、この訂正は願書に添付した明細書に記載した事項の範囲内でなされたものであり、また、実質上特許請求の範囲を拡張し又は変更するものではない。
（2）訂正事項ｂ〜ｉは、訂正事項ａにおいて訂正された記載との整合をとるために発明の詳細な説明の記載を訂正するものであり、明瞭でない記載の釈明を目的とするものである。　
　そして、上記いずれも、新規事項の追加に該当せず、実質上特許請求の範囲を拡張し、又は変更するものでもない。
　
＜2-3＞結論
　以上のとおりであるから、上記訂正は、特許法第１２０条の４第２項及び同条第３項において準用する特許法第１２６条第２項から第４項までの規定に適合するので、当該訂正を認める。
　
　
＜3＞特許異議の申立てについて
＜3-1＞異議申立理由の概要
　異議申立人凸版印刷株式会社は、本件発明の特許に対して、証拠として甲第1号証（特開平6-135439号公報）、甲第2号証（特開平7-241966号公報）、甲第3号証（特開平9-24583号公報）を提出し、請求項1に係る発明の特許は、特許法第29条第2項の規定に違反してなされたものであるから、特許を取り消すべき旨、主張しており、当審において取消理由が通知された。　
　
＜3-2＞本件発明
　上記検討したとおり訂正請求は認められるから、本件請求項１に係る発明（以下、本件発明という。）は、その特許請求の範囲の請求項１に記載された次のとおりのものである。　
「基材である板紙層の外面側に、少なくとも光遮断性を有する顔料を含有した着色樹脂層を、更にその外面側の最外層に白色顔料を含有した熱融着性合成樹脂層を配置し、また前記板紙層の内面側には、少なくとも最内層に熱融着性合成樹脂層を配置した容器材料からなる紙製液体容器。」
　
＜3-3＞取消理由の概要
　先の取消理由通知の概要は、本件発明は、次の引用刊行物から当業者が容易に発明することができたものであるから、本件発明についての特許は、特許法第２９条第２項の規定に違反してされたものであるから、取り消されるべきである、というものである。 
＜引用刊行物＞　
　　刊行物1：特開平6-135439号公報（甲第１号証）　
　　刊行物2：特開平7-241966号公報（甲第2号証）　
　　刊行物3：特開平9-24583号公報（甲第3号証）
　
＜3-4＞刊行物の記載内容　
＜刊行物1＞特開平6-135439号公報　
ａ：
「【特許請求の範囲】【請求項１】　紙層と、該紙層の外側に形成されたポリオレフィン系樹脂層と、前記紙層の内側に形成され無機酸化物の薄膜を有するバリアー層と、該バリアー層の内側にポリオレフィン系樹脂により形成されたシール層とを備え、更に遮光層を少なくとも前記ポリオレフィン系樹脂層の外側、前記紙層と前記ポリオレフィン系樹脂層との間、前記紙層と前記バリアー層との間、および前記バリアー層と前記シール層との間のいずれかに備えている基材を、前記ポリオレフィン系樹脂層が外表面となるようにして製函したことを特徴とする容器。
【請求項２】　前記遮光層は、カーボンブラックを０．５〜３０重量％の範囲で含有するポリオレフィン系樹脂層であることを特徴とする請求項１記載の容器。」
ｂ：
「【０００１】【産業上の利用分野】本発明は容器に係り、特に優れたガスバリアー性備え、かつ外部光を有効に遮断して内容物の変質等を防止することのできる容器に関する。
【０００２】【従来の技術】果汁類、酒類、ヨーグルト、調味料等の液状食品等を内填する容器として、紙層を中心に各種樹脂層を積層した基材により形成された容器がある。・・・。」
 ｃ：
「【０００７】【作用】容器を構成する基材が積層構造を有し、シール層と紙層との間に位置するバリアー層は無機酸化物の薄膜を有するため、優れたガスバリアー性が得られ、また、基材中に遮光層が設けられているため、外部光が基材を透過して容器内に達し内容物の変質等を生じることが有効に防止される。・・・
【０００９】図２は容器１を構成する基材１１の概略断面図である。・・・。
【００１３】・・・　遮光層１５は、容器外部の光、特に紫外線を遮断して内容物の変質・劣化を防止するためのものであり、カーボンブラックを０．５〜３０重量％、好ましくは１〜２０重量％の範囲で含有したポリオレフィン系樹脂により形成することができる。」 
ｄ：
「【００２１】図４は本発明の容器に用いる基材の他の態様を示す概略断面図である。図４において、基材３１は紙層３２と、この紙層３２の一方の面に形成されたポリオレフィン系樹脂層３３、紙層３２の他の面に形成された遮光層３４、ポリサンド層３５、接着性ポリオレフィン系樹脂層３６、バリアー層３７、シール層３８とからなる積層構造を有している。そして、ポリオレフィン系樹脂層３３が容器の外面を構成し、シール層３８が容器の内面を構成するように製函されて容器が形成される。
【００２２】このように、基材３１は遮光層３４が紙層３２の内側に設けられている例である。この場合、遮光層３４は、金属酸化物微粉末を含有するインキ、金属酸化物微粉末を含有する接着剤、金属微粉末を含有するインキ、黒色インキ、あるいは紫色インキを用いて紙層３２に印刷により形成される。・・・
【００２３】・・・尚、図４に示される例では、遮光層３４は紙層３２の内側に印刷により形成されているが、紙層３２の外側に形成したり、ポリオレフィン系樹脂層３３の内側に形成して、紙層３２とポリオレフィン系樹脂層３３との間に設けてもよい。」
＜刊行物2＞特開平7-241966号公報　
ｅ：
「【特許請求の範囲】【請求項１】外層が５ｗｔ％以上の白色顔料を含有する直鎖状低密度ポリエチレン、中間層が５ｗｔ％以上の白色顔料を含有する高密度ポリエチレン、内層がシルバー顔料又は黒色顔料を含有する直鎖状低密度ポリエチレンからなることを特徴とする遮光性フィルム。」　
ｆ：
「【００１７】実施例２　内層用にカーボンブラックを１．０重量％添加した直鎖状低密度ポリエチレン（同上）を使用した以外は実施例１と同様にして遮光性フィルムを得た。このフィルムは極めて遮光性が良く、腰の強さ、ヒートシール性、機械的強度、印刷適性、美観等に優れたものであった。また、表面に裏面の黒色が透けて見えることもなかった。」
ｇ：
「【００２０】【作用及び効果】本発明においては遮光性は多少劣るが印刷適性と美観に優れている白色顔料を外層及び中間層に含有させ、遮光性は優れているが印刷適性と美観に問題があるシルバー顔料や黒色顔料を組み合わせて白色顔料をあまり多量に使用せずに問題を解決できたものである。・・・」
＜刊行物3＞特開平9-24583号公報　
ｈ：
「【特許請求の範囲】【請求項１】板紙を基材とし、最内外層に合成樹脂層を備える紙容器用積層材料であって、前記基材と最内層の間に、遮光性材料を含有する遮光性樹脂層と、この遮光性樹脂層の内面側に白色材料を含有する白色樹脂層とが設けられ、３６０〜７００ｎｍの波長の透過率が１％未満であることを特徴とする紙容器用積層材料。
【請求項２】前記遮光性材料としてカーボンブラックを用いることを特徴とする請求項１に記載の紙容器用積層材料。
【請求項３】・・・。
【請求項４】前記白色材料としてチタンホワイトを用いることを特徴とする請求項１に記載の紙容器用積層材料。」
ｉ：
「【０００１】【産業上の利用分野】本発明は、アルミニウム箔を用いない紙容器、特にはアルミニウム箔を用いなくても遮光性を備えて内容物の成分等が変わらないようにした紙容器、例えば液体紙容器を得るための積層材料に関する。」
ｊ：
「【０００５】【発明が解決しようとする課題】しかしながら、これらの無機化合物蒸着薄膜を形成させた熱可塑性樹脂フィルムは、透明なため、アルミニウム箔が有していた遮光性が無くなってしまった。そのため、遮光層を追加する必要が出て来た。遮光層を追加した代表的な例は、無機化合物蒸着薄膜を形成させた熱可塑性樹脂フィルムに墨色や白色の印刷層を設けた構成で、具体的には〔容器外側〕ポリエチレン層／板紙層／ポリエチレン層／ポリエチレン層／墨色遮光印刷層／白色隠蔽印刷層／ポリエチレンテレフタレート層／酸化ケイ素蒸着薄膜層／ポリエチレン層〔容器内側〕の構成が提案されている。この構成の材料からなる紙容器は、墨色印刷層が遮光層となって十分な遮光性を保っているが、容器を内側から見た場合には、白色隠蔽印刷層の隠蔽効果が十分でなくて、容器は灰色に見え外観が良くなく、シャンプー、清酒、ジュース等の、商品イメージ（例えば、衛生性）を大切にする内容物には使用できなかった。」
ｋ：
「【００１６】【作用】上記のように本発明によれば、基材と最内層の合成樹脂層の間に、遮光性材料を含有する遮光性樹脂層と、白色材料を含有する白色樹脂層が設けられ、・・・。また、遮光材料としてカーボンブラックを用い、・・・。さらに、白色材料としてチタンホワイトを用い、・・・容器を内側から見た場合、遮光性樹脂層は白色樹脂層の内側に位置し、遮光性樹脂層は白色樹脂層に遮られ、十分な白色度を保つことができる。」　
　
＜3-5＞対比・判断
　本件発明と刊行物1記載の発明とを対比すると、
刊行物1記載の発明の容器を形成する基材の「遮光層15」は、本件発明の「少なくとも光遮断性を有する着色樹脂層3」に相当する（記載ｄ）。
さらに、刊行物1記載の発明の容器を形成する基材は、特に図4の例に関連して、「遮光層34は・・・ポリオレフィン系樹脂層33の内側に形成して、紙層32とポリオレフィン系樹脂層33との間に設けてもよい」（記載ｄ）と、記載されているから、実質的に、刊行物1記載の「遮光層34」は、本件発明の「基材である板紙層の外面側に」配置される「光遮断性を有する着色樹脂層」で、且つ、「更にその外面側の最外層に熱融着性合成樹脂層を配置し」たものに相当する。
　そして、刊行物1記載の発明の「紙層12、22、32」、「外表面（紙層の外側に形成された）ポリオレフィン系樹脂層13、23、33」、「ポリオレフィン樹脂により形成されたシール層17、28、38」、「基材11、21、31」、「容器1」は、　
本件発明の「板紙層2」、「最外層」、「（最外層に配置された）熱融着性合成樹脂層4」、「（最内層に配置された）熱融着性合成樹脂層7」、「容器材料1」、「紙製液体容器8、9」に、各々、相当する。　
　両者は、
「基材である板紙層の外面側に、少なくとも光遮断性を有する着色樹脂層を、更にその外面側の最外層に熱融着性合成樹脂層を配置し、また前記板紙層の内面側には、少なくとも最内層に熱融着性合成樹脂層を配置した容器材料からなる紙製液体容器。」
で、一致するが、次の点で相違する。　
＜相違点1＞　
　本件発明の「少なくとも光遮断性を有する着色樹脂層」は、「顔料を含有した」ものであるのに対し、引用例1記載の発明、特に図4の例では、「金属酸化物微粉末を含有するインキ、金属酸化物微粉末を含有する接着剤、金属微粉末を含有するインキ、黒色インキ、あるいは紫色インキを用いて紙層３２に印刷により形成される」遮光層である点。
＜相違点2＞　
　本件発明の「（最外層に配置された）熱融着性合成樹脂層」が「白色顔料を含有した」ものであるのに対し、引用例1においては、そのような記載はない点。
　
＜相違点について＞　
　上記相違点について検討する。
＜相違点1について＞　
　遮光層、すなわち、「光遮断性を有する着色樹脂層」として、光遮断性を有する顔料、例えば、カーボンブラック等の顔料を含有した着色樹脂層は、例えば、引用例1（記載ａ、ｃ）、引用例2（記載ｅ、ｆ）、引用例3（記載ｈ、ｋ）にも記載されているように本出願前の当該技術分野において周知である。　
　そうすると、引用例1記載の発明の「光遮断性を有する着色樹脂層」を「光遮断性を有する顔料を含有した着色樹脂層」にすることは、格別の困難性もなく、当業者が容易になし得ることである。
＜相違点2について＞　
　一般に、カーボンブラック等を含有した着色遮光層を設けると、透明な樹脂層や白色印刷層があっても顔料の黒色がが透けて見えるので、印刷性が優れていないことがあり、例えば、引用例2及び3記載の発明のように、カーボンブラック等を含有した着色遮光層の色を伏せるために白色顔料を含有した層を設けて上記欠点を補うことは、周知として知られる（記載ｅ〜ｋ）。
　そして、板紙層の外側において、白色顔料（チタンホワイト）を含有した層を、カーボンブラック等を含有した着色遮光層の「外面側の最外層」に配した点は、引用例2に記載されている（記載ｅ）。
　そうすると、引用例1記載の発明の「（最外層に配置された）熱融着性合成樹脂層」を、「白色顔料を含有した」ものとした点は、引用例1〜3記載の発明に基づいて当業者が容易に想到することができたものである。
　よって、本件発明は、上記引用刊行物1〜3に記載された発明に基づいて当業者が容易に発明をすることができたものと認められるから、本件発明についての特許は、特許法第２９条第２項の規定に違反してされたものである。 
　
＜４＞結論
　したがって、本件発明についての特許は、特許法第１１３条第２号に該当し、取り消されるべきものである。
　よって、結論のとおり決定する。
【異議決定日】
平成１６年５月１０日（２００４．５．１０）
【訂正の要旨】
審決（決定）の【理由】欄参照。
（５４）【発明の名称】
紙製液体容器
（５７）【特許請求の範囲】
　【請求項１】　基材である板紙層の外面側に、少なくとも光遮断性を有する
顔料を含有した
【発明の詳細な説明】
　【０００１】
　【発明の属する技術分野】
　本発明は外部光線を遮断して光線の透過による内容物の変質を防止するとともに、外観上高い光沢性を有する紙製液体容器に関する。
　【０００２】
　【従来の技術】
　近年、紙を容器材料主体とする容器が多く使用されるようになってきているが、紙は光線の透過を防止できないため、酒、茶、ジュース、発酵乳等の飲料物その他の液体を収容する容器として使用したとき、保存期間が長びくにつれて中身の味や香り等に代表される品質が劣化するといった問題がある。この問題を解決するため、従来の紙製液体容器はアルミニウム箔を積層した容器材料が使用されていた。
　【０００３】
　ところが、上記アルミニウム箔を積層した容器材料を使用した紙製液体容器を廃棄する場合、焼却すると灰状の残査が生じ廃棄物としての処理に問題となり、また焼却せずにアルミニウム箔を分離して紙と樹脂を回収することも簡単に行い得ない。
　【０００４】
　そこで、アルミニウム箔に代わる遮光材料として、カーボンブラック等の顔料を合成樹脂に混合してなる光遮断性を有する着色樹脂層を積層した容器材料を使用した紙製液体容器が提案されている（特開平６−１２２４４４号）。
　【０００５】
　この紙製液体容器に使用される容器材料は、基材である板紙層の外面側に熱融着性合成樹脂層が配置され、板紙層の内面側に熱融着性合成樹脂層を介して前記着色樹脂層が、更にその内面側の最内層に熱融着性合成樹脂層が配置された積層構造となっている。
　【０００６】
　前記着色樹脂層として、カーボンブラックを３重量％混入した厚さの２０μの低密度ポリエチレンの層と、酸化チタンを１５重量％混入した厚さ２０μの低密度ポリエチレンの層とからなる２層共押し出しフイルムが示されている。
　【０００７】
　【発明が解決しようとする課題】
　上記紙製液体容器によれば、板紙層に配置された着色樹脂層によって容器内への光線の透過は防止できるものとなるが、前記着色樹脂層は基材である板紙層の内面側に配置されており、この着色樹脂層との接液を避けるため、更に熱融着性合成樹脂層が配置された層構造となっている。このため前記紙製液体容器で使用される容器材料は層構造が複雑になり、その分紙製液体容器の製造工程も複雑なものとなる。
　【０００８】
　本発明の目的とするところは、光遮断性を有する着色樹脂層を配置した液体容器材料の積層構造を簡単にし、しかも外観上通常の紙製容器よりも高い光沢性を有する紙製液体容器を提供するところにある。
　【０００９】
　【課題を解決するための手段】
　本発明に係る紙製液体容器は、基材である板紙層の外面側に、少なくとも光遮断性を有する
顔料を含有した
　【００１０】
　この紙製液体容器は、光遮断性を有する
顔料を含有した
　【００１１】
　また前記着色樹脂層は板紙層の外面側に配置されているが、更にその外面側の最外層に白色顔料を含有した熱融着性合成樹脂層が配置してあるので、この白色顔料を含有した熱融着性合成樹脂層により前記着色樹脂層の顔料が隠蔽され、そして印刷可能でその印刷効果は鮮明であり、しかも白色顔料を含有した熱融着性合成樹脂層は高光沢であり、白色顔料を含有していない熱融着性合成樹脂層を最外層に配置した通例のこの種の紙製容器に比較し格段に美麗な外観を呈する。
　【００１２】
　【発明の実施の形態】
　以下、本発明に係る紙製液体容器の実施の形態の一例を説明する。
　【００１３】
　本発明に係る紙製液体容器は、基材である板紙層の外面側に、直接又は熱融着性合成樹脂層を介して光遮断性を有する
顔料を含有した
　【００１４】
　この板紙層の外面側に配置されている光遮断性を有する
顔料を含有した
　【００１５】
　光遮断性顔料としては、カーボンブラックの他に、チョコレート包装に用いられる茶色顔料や赤色顔料、藍色顔料等がある。光遮断性顔料が練り込まれている樹脂はポリエチレンが代表であるが、ポリプロピレン等の他のポリオレフィン系樹脂やポリスチレン等の樹脂であってもよい。
　【００１６】
　前記着色樹脂層の更にその外面側の最外層に配置されている熱融着性合成樹脂層に含有されている白色顔料としては、酸化チタン等が代表的な物質として挙げられる。酸化チタンは無色透明の微粒状物であり、光線を乱反射して外見上白色と見え、遮光性材料ではないが、屈曲率がポリエチレン等の熱融着性合成樹脂とは異なるので、混練しても白色と見える効果を失わない。樹脂に対する酸化チタンの混合割合は５重量％以上とする。
　【００１７】
　上記白色顔料を含有した熱融着性合成樹脂層の印刷面は、コロナ処理などの表面処理を適宜施すことにより、デザインした文字や図柄を色彩の制限無く印刷できるようになっている。
　【００１８】
　また、着色樹脂層を熱融着性合成樹脂層を介して板紙層に積層する場合には、着色樹脂層と板紙層との接着性の観点より、かかる熱融着性樹脂として、低密度ポリエチレンを使用することが好ましい。
　【００１９】
　また、板紙層の内面側の最内層に配置された熱融着性合成樹脂層にはヒートシール性を有する液密性の低密度ポリエチレンやヒートシール可能な変性ポリエステル樹脂が一般的に使用される。
　【００２０】
　本発明に係る紙製液体容器は、上記の層構造を有する容器材料を使用して成形されたものであって、前記容器材料を打ち抜いてカートンブランクを形成し、従来の紙製液体容器の成形工程に従って成形される。成形される紙製液体容器の形状にあっては特に限定されるものではない。
　【００２１】
　【実施例】
　次に、本発明の実施例を図面に基づいて説明する。
　【００２２】
　図１、図２はそれぞれ本発明に係る紙製液体容器を成形する容器材料１を示す拡大断面図であり、いずれも図上、上側が容器を成形したときの外面側となり、下側が内面側となる。
　【００２３】
　図１に示す容器材料１は、基材である板紙層２の外面側に、直接光遮断性を有する
顔料を含有した
　【００２４】
　前記板紙層２として坪量２５５ｇ／平方メートルのミルクカートン用原紙が使用されている。
　【００２５】
　前記着色樹脂層３はカーボンブラック６重量％が練り込まれ厚みが１０μとなっている。このカーボンブラックは、株式会社東京インキ製カーボンブラックのマスターバッチＰＥＸ９９８０２３ＢＬＡＣＫを使用している。また、このカーボンブラックを混合した樹脂は低密度ポリエチレンであり、三井化学株式会社製ミラソンＭ２０６を使用している。
　【００２６】
　前記白色顔料を含有した熱融着性合成樹脂層４は酸化チタン１５重量％を含有し厚みが３５μとなっている。この酸化チタンは、株式会社東京インキ製酸化チタンのマスターバッチＰＥＸ１９８１１６ＷＨＩＴＥを使用している。またこの酸化チタンを混合した樹脂は低密度ポリエチレンであり、前記と同様に三井化学株式会社製ミラソンＭ２０６を使用している。
　【００２７】
　そして、前記白色顔料を含有した熱融着性合成樹脂層４の外表面４ａはコロナ処理などによる表面処理を施し印刷可能な面となっている。
　【００２８】
　前記板紙層２の内面側に配置され、最内層となる熱融着性合成樹脂層７は厚みが３０μとなっており、この樹脂は低密度ポリエチレンであり、前記と同様に三井化学株式会社製ミラソンＭ２０６を使用している。
　【００２９】
　このような層構造をもつ容器材料１は、次のようにして製造される。先ず、ミルクカートン用原紙からなる板紙層２の片面に、カーボンブラック６重量％が練り込まれた着色樹脂層３と白色顔料を含有した熱融着性合成樹脂層４を、着色樹脂層３が板紙層２に接するように溶融状態で共押し出しすることにより積層する。
　【００３０】
　次に、前記板紙層２の他の面に厚み３０μの熱融着性合成樹脂を押し出しラミネートして熱融着性合成樹脂層７を形成し、更に、前記白色顔料を含有した熱融着性合成樹脂層４の外表面４ａに印刷可能とするための表面処理を定法に従って施し、かくして図１に示される容器材料１を得た。
　【００３１】
　図２に示す容器材料１は、基材である板紙層２の外面側に、熱融着性合成樹脂層６を介して光遮断性を有する
顔料を含有した
　【００３２】
　前記板紙層２として坪量２４０ｇ／平方メートルのミルクカートン用原紙が使用されている。
　【００３３】
　前記板紙層２の外面側に接着材層となる熱融着性合成樹脂層６を介して配置されている着色樹脂層３はカーボンブラック６重量％が練り込まれ厚みが１５μとなっている。このカーボンブラックは、前記と同様に株式会社東京インキ製カーボンブラックのマスターバッチＰＥＸ９９８０２３ＢＬＡＣＫを使用している。また、このカーボンブラックを混合した樹脂は低密度ポリエチレンであり、三井化学株式会社製ミラソンＭ２０６を使用している。
　【００３４】
　前記接着材層となる熱融着性合成樹脂層６の樹脂は同じく低密度ポリエチレンであり、前記と同様に三井化学株式会社製ミラソンＭ２０６を使用している。
　【００３５】
　前記着色樹脂層３の外面側に配置され、最外層となる白色顔料を含有した熱融着性合成樹脂層４は酸化チタン１５重量％を含有し厚みが３５μとなっている。この酸化チタンは、前記と同様に株式会社東京インキ製酸化チタンのマスターバッチＰＥＸ１９８１１６ＷＨＩＴＥを使用している。またこの酸化チタンを混合した樹脂は低密度ポリエチレンであり、前記と同様に三井化学株式会社製ミラソンＭ２０６を使用している。
　【００３６】
　なお、この白色顔料を含有した熱融着性合成樹脂層４と前記着色樹脂層３としては、前記割合で混合した酸化チタン含有低密度ポリエチレン樹脂ペレットと、カーボンブラック含有低密度ポリエチレン樹脂ペレットとから、インフレ法によって二層フイルム５として得られたものを使用した。
　【００３７】
　更に、前記白色顔料を含有した熱融着性合成樹脂層４の外表面４ａはコロナ処理などによる表面処理を施し印刷可能な面となっている。
　【００３８】
　前記板紙層２の内面側に配置され、最内層となる熱融着性合成樹脂層７は厚みが３０μとなっており、この樹脂は低密度ポリエチレンであり、前記と同様に三井化学株式会社製ミラソンＭ２０６を使用している。
　【００３９】
　このような層構造をもつ容器材料１は、次のようにして製造される。先ず、ミルクカートン用原紙からなる板紙層２の片面に、白色顔料を含有した熱融着性合成樹脂層４が外側に、
光遮断性を有する顔料を含有した
　【００４０】
　次に、前記板紙層２の他の面に厚み３０μの熱融着性合成樹脂を押し出しラミネートして熱融着性合成樹脂層７を形成し、更に、前記白色顔料を含有した熱融着性合成樹脂層４の外表面４ａに印刷可能とするための表面処理を定法に従って施し、かくして図２に示される容器材料１を得た。
　【００４１】
　図３、図４はそれぞれ前記容器材料１により成形された本発明に係る紙製液体容器の実施の一例を示すものである。
　【００４２】
　図３に示す紙製液体容器８は本発明の実施例の前記容器材料１に印刷を行い、前記印刷に合わせて折り罫線加工を施し、ストロー孔用のハーフカット加工を行い、打ち抜き加工により１枚ずつのブランク板とし、該ブランク板のサイドシールを行い、紙製容器専用充填機で容器ボトムの成形密封を行い、中身として乳酸菌飲料を充填し、トップをフラットに成形密封し、別に用意されたストロー袋を接着して得られたものである。
　【００４３】
　図４に示す紙製液体容器９は前記実施例の紙製液体容器８とほぼ同じ工程で作られるが、トップを屋根型に形成密封した点が異なる。
　【００４４】
　本発明の実施例の容器材料１から作られた前記紙製液体容器８について、充填機の折り罫線に沿って曲げる場合の応力をストログラフを用いて測定した。
　【００４５】
　比較のために本実施例の容器材料１の板紙層２の外側層を、１８μの低密度ポリエチレンに置き換えた比較用材料を作成し、測定したが、曲げ応力の測定結果は両者ともほぼ同じであった。また、他の実施例の紙製液体容器９についても同じ結果が得られた。この試験結果によって本発明の容器材料１の板紙層２の外面側に配置された白色顔料含有の熱融着性合成樹脂層４及び
光遮断性を有する顔料を含有した
　【００４６】
　加えて、上記構成及び強度特性を有する本発明の紙製液体容器８，９はいずれもその外表面が高光沢を有し、また、その外表面に施された印刷も鮮明であって、通例のこの種の紙容器に比較し、格段に美麗な外観を呈するといった効果がある。
　【００４７】
　【発明の効果】
　以上のように、本発明に係る紙製液体容器によれば、この紙製液体容器は、光遮断性を有する
顔料を含有した
【図面の簡単な説明】
　【図１】
　本発明に係る紙製液体容器を成形する容器材料の一例を示す拡大断面図。
　【図２】
　本発明に係る紙製液体容器を成形する容器材料の他例を示す拡大断面図。
　【図３】
　本発明に係る紙製液体容器の実施の一例を示す斜視図。
　【図４】
　本発明に係る紙製液体容器の他の実施の一例を示す斜視図。
　【符号の説明】
　１　　容器材料
　２　　板紙層
　３　　着色樹脂層
　４　　白色顔料を含有した熱融着性合成樹脂層
　４ａ　外表面
　５　　二層フイルム
　６　　熱融着性合成樹脂層
　７　　熱融着性合成樹脂層
　８　　紙製液体容器
　９　　紙製液体容器